(57)【要約】【課題】本発明は、良好なインク吸収性を持ちながら、銀塩写真並の高光沢感を有し、更に光沢面の耐擦過性にも優れ、印画紙基材又はフィルム基材を用いて製造された媒体に匹敵する画質と均一な光沢感を有し、かつ、リサイクル可能なインクジェット記録用光沢紙を提供することが目的である。【解決手段】本発明に係るインクジェット記録用光沢紙は、基材の少なくとも片面に１層以上のインク受容層が設けられ、インク受容層上に顔料及び結着剤を主成分とする光沢発現層が設けられ、光沢発現層の表面の写像性が５５％以上であるインクジェット記録用光沢紙であって、光沢発現層は、θ−アルミナ又はγ−アルミナの少なくともいずれか一方とシリカの表面がアルミナによって修飾されているアルミナ修飾シリカとを顔料として含有し、かつ、ジルコニウム化合物を含有していることを特徴とする。【選択図】なし【特許請求の範囲】
【請求項１】
基材の少なくとも片面に１層以上のインク受容層が設けられ、該インク受容層上に顔料及び結着剤を主成分とする光沢発現層が設けられ、該光沢発現層の表面の写像性（ＪＩＳ  Ｈ８６８６−２：１９９９「アルミニウム及びアルミニウム合金の陽極酸化皮膜の写像性試験方法−第２部：機器測定法」）が５５％以上であるインクジェット記録用光沢紙であって、
前記光沢発現層は、θ−アルミナ又はγ−アルミナの少なくともいずれか一方とシリカの表面がアルミナによって修飾されているアルミナ修飾シリカとを前記顔料として含有し、かつ、ジルコニウム化合物を含有していることを特徴とするインクジェット記録用光沢紙。
【請求項２】
前記光沢発現層は、前記インク受容層上に前記顔料及び前記結着剤を含有する塗工液を塗布して塗工層を形成した後、該塗工層を加熱された鏡面仕上げの金属面に圧着してなるキャストコート法によって形成されていることを特徴とする請求項１に記載のインクジェット記録用光沢紙。
【請求項３】
前記光沢発現層は、前記ジルコニウム化合物として硝酸ジルコニウム、酢酸ジルコニウム又はヒドロキシ塩化ジルコニウムのいずれか１種或いはこれら２種以上の混合物を含有していることを特徴とする請求項１又は２に記載のインクジェット記録用光沢紙。
【請求項４】
前記ジルコニウム化合物の含有量は、前記光沢発現層に含有される前記顔料１００質量部に対してＺｒＯ２換算で０．０１〜２０質量部であることを特徴とする請求項１、２又は３に記載のインクジェット記録用光沢紙。
【請求項５】
前記シリカの表面を修飾している前記アルミナの含有量は、前記シリカに対して１×１０−４〜２０質量％であることを特徴とする請求項１、２、３又は４に記載のインクジェット記録用光沢紙。
【請求項６】
前記光沢発現層は、前記顔料として気相法シリカをさらに含有していることを特徴とする請求項１、２、３、４又は５に記載のインクジェット記録用光沢紙。
【請求項７】
前記光沢発現層は、前記結着剤としてシラノール変性ポリビニルアルコールを含有していることを特徴とする請求項１、２、３、４、５又は６に記載のインクジェット記録用光沢紙。
【請求項８】
前記光沢発現層は、前記結着剤としてカチオン性アクリル樹脂を含有していることを特徴とする請求項１、２、３、４、５、６又は７に記載のインクジェット記録用光沢紙。
【請求項９】
前記カチオン性アクリル樹脂は、カチオン性アクリルシリコーン樹脂であることを特徴とする請求項８に記載のインクジェット記録用光沢紙。
【請求項１０】
前記光沢発現層の前記結着剤の含有量は、前記光沢発現層に含有される前記顔料１００質量部に対して５〜３０質量部であることを特徴とする請求項１、２、３、４、５、６、７、８又は９に記載のインクジェット記録用光沢紙。
【請求項１１】
前記光沢発現層は、前記キャストコート法の凝固法で形成され、凝固剤としてホウ素化合物を含有していることを特徴とする請求項２、３、４、５、６、７、８、９又は１０に記載のインクジェット記録用光沢紙。
【発明の詳細な説明】
【技術分野】
【０００１】
本発明は、銀塩写真並の高光沢感を有し、かつ、光沢面の耐擦過性に優れ、写真画質に近い高さの印字品質を有するインクジェット記録用光沢紙に関する。
【背景技術】
【０００２】
インクジェット記録方式は、インクの液滴を吐出し、記録紙上に付着させることによってドットを形成し記録を行う方式である。近年、インクジェットプリンター、インク及び記録媒体の技術的進歩によって、印字品質の高い記録が可能になってきている。インクジェット記録媒体に求められる要素としては、
（ａ）インクの吸収性及び乾燥性が高いこと、
（ｂ）印字濃度が高いこと、
（ｃ）ドットの広がりやひげ状の滲みが無いこと
等があげられる。一般の普通紙でも一定以上のサイズ性があれば、滲みも少なくある程度の印字品質が期待できる。一方、より高い印字品質を求める場合には、媒体上にインクジェットプリンターのインクに対して適性のあるインク受容層を各種基材上に設けた専用の媒体が使用される。これらインクジェット記録専用の媒体としては、紙やフィルムを支持体として、顔料と結着剤とを主成分とする顔料塗工層又は顔料を含まない樹脂塗工層を表面に設けたものが多く使用される。
【０００３】
インクジェット専用媒体は、更に表面状態からマット調媒体と光沢媒体とに分類される。銀塩写真により近い画像品質を要求する場合には、後者の光沢媒体が使用される。これら光沢媒体に要求される特性としては、前記した特性以外に、
（ｄ）ドットの真円性が高く、画像再現性が良好なこと、
（ｅ）耐水性及び耐光性が良好であること、
（ｆ）画像領域及び白紙部分の光沢感が高いこと
等があげられる。
【０００４】
光沢媒体の製法としては、（ａ）のインク吸収性及び乾燥性を維持しながら（ｂ）〜（ｆ）の特性を維持するために、各種の方法が提案されている。その一般的方法には、キャストコート法によってインク受容層を形成し、表面に光沢を付与する方法と印画紙用基材上にインク受容層を形成する方法とがある。
【０００５】
一般的に、前者は、（ａ）のインク吸収性が後者に比べ制御しやすいが、（ｄ）のドット真円性、画像再現性、（ｆ）の画像領域及び白紙部分の光沢感、品質では後者に比べ劣っている。印画紙用基材は、一般にＲＣ紙（レジンコート紙）といわれるように、紙の基材上にポリエチレンのフィルム層が形成されているためにインク受容層をその表面に形成した場合、フィルム面が平滑であることからインク受容層表面も平滑で、光沢ある表面が形成しやすい。
【０００６】
しかし、インク吸収性を高めるために塗工量を多くする必要があり、かつ、基材そのものが紙よりも高価であることから全体のコストは、前者のキャストコート法による光沢媒体に比べ高くなっている。また、廃棄する場合には、複合素材であることからリサイクルができていないといった問題もある。
【０００７】
キャストコート法による従来のインクジェット記録用光沢紙については、この点有利であるが、前記した品質面での問題があり、これらの課題を解決するために各種の提案がなされている。
【０００８】
例えば、記録層表面の平均粗さ、光沢度及び記録紙の透気度を規定することで表面の平滑性が高く、画質の高級感に優れるインクジェット記録用紙が得られるとの提案がある（例えば、特許文献１を参照。）。
【０００９】
また、記録層表面の亀裂の大きさ及び個数を規定することによって優れた光沢感及びインク受容性を有するインクジェット記録用シートが得られるとの提案もある（例えば、特許文献２を参照。）。
【００１０】
さらに、パールネックレス状のコロイダルシリカを含むインクジェット記録シートの提案もある（例えば、特許文献３を参照。）。
【００１１】
また、近年、インクの吸収速度が速く、銀塩写真並の光沢感を有する、アルミナ水和物と水溶性バインダーとを混合して塗工した記録シートが提案されている（例えば、特許文献４を参照。）。
【００１２】
【特許文献１】特開平０６−７２０１７号公報
【特許文献２】特開平１１−３４８４１６号公報
【特許文献３】特開２０００−１０８５０６号公報
【特許文献４】特開平０６−０５５８２９号公報
【発明の開示】
【発明が解決しようとする課題】
【００１３】
しかし、特許文献２で開示される技術は、亀裂数が少なすぎると光沢感が増す一方、インク吸収性が低下しているという問題点もある。また、特許文献３で開示される技術は、パールネックレス状のコロイダルシリカを使用することで印字品質、特にインク吸収性の向上には一定の効果があるが、表面強度及び光沢感が必ずしも満足できるには至っていない。さらに、特許文献４で開示される技術は、光沢感が非常に優れているという特徴を持つが、光沢感に優れているが故に光沢面に傷が入りやすいという欠点を持つ。例えば、葉書用途に使用する場合に裏面に宛名印刷をするが、印刷時の給紙部ガイドによる擦れ及び排紙部の吸引車との擦れによって傷が付きやすいという欠点を持っている。また、インクジェットプリンターでの宛名印刷時に、光沢面と給紙ローラーとの接触によって傷が入りやすいという欠点も、問題となる。いずれにせよ、キャストコート法によって製造された特許文献１〜４等の従来のインクジェット記録用光沢紙において、印画紙基材又はフィルム基材を用いて製造された媒体を超える画質と均一な光沢感とを有し、かつ、非常に優れた耐擦過性を合わせ持つ記録媒体は無いのが現状である。
【００１４】
そこで、本発明は、良好なインク吸収性を持ちながら、銀塩写真並の高光沢感を有し、更に光沢面の耐擦過性にも優れ、印画紙基材又はフィルム基材を用いて製造された媒体に匹敵する画質と均一な光沢感を有し、かつ、リサイクル可能なインクジェット記録用光沢紙を提供することを目的とする。
【課題を解決するための手段】
【００１５】
本発明者らは、光沢発現層がθ−アルミナ又はγ−アルミナの少なくともいずれか一方とアルミナ修飾シリカとを顔料として含有し、かつ、ジルコニウム化合物を含有することによって前記課題が解決できることを見出し、本発明を完成させた。すなわち、本発明に係るインクジェット記録用光沢紙は、基材の少なくとも片面に１層以上のインク受容層が設けられ、該インク受容層上に顔料及び結着剤を主成分とする光沢発現層が設けられ、該光沢発現層の表面の写像性（ＪＩＳ  Ｈ８６８６−２：１９９９「アルミニウム及びアルミニウム合金の陽極酸化皮膜の写像性試験方法−第２部：機器測定法」）が５５％以上であるインクジェット記録用光沢紙であって、前記光沢発現層は、θ−アルミナ又はγ−アルミナの少なくともいずれか一方とシリカの表面がアルミナによって修飾されているアルミナ修飾シリカとを前記顔料として含有し、かつ、ジルコニウム化合物を含有していることを特徴とする。
【００１６】
本発明に係るインクジェット記録用光沢紙では、前記光沢発現層は、前記インク受容層上に前記顔料及び前記結着剤を含有する塗工液を塗布して塗工層を形成した後、該塗工層を加熱された鏡面仕上げの金属面に圧着してなるキャストコート法によって形成されていることを含む。
【００１７】
本発明に係るインクジェット記録用光沢紙では、前記光沢発現層は、前記ジルコニウム化合物として硝酸ジルコニウム、酢酸ジルコニウム又はヒドロキシ塩化ジルコニウムのいずれか１種或いはこれら２種以上の混合物を含有していることが好ましい。前記光沢発現層の表面強度が向上し、前記インクジェット記録用光沢紙の耐擦過性がより優れる。
【００１８】
本発明に係るインクジェット記録用光沢紙では、前記ジルコニウム化合物の含有量は、前記光沢発現層に含有される前記顔料１００質量部に対してＺｒＯ２換算で０．０１〜２０質量部であることが好ましい。前記インクジェット記録用光沢紙の耐擦過性とインク吸収性とをバランスさせることができる。
【００１９】
本発明に係るインクジェット記録用光沢紙では、前記シリカの表面を修飾している前記アルミナの含有量は、前記シリカに対して１×１０−４〜２０質量％であることが好ましい。前記光沢発現層の表面強度が向上し、前記インクジェット記録用光沢紙の耐擦過性がより優れる。
【００２０】
本発明に係るインクジェット記録用光沢紙では、前記光沢発現層は、前記顔料として気相法シリカをさらに含有していることが好ましい。前記インクジェット記録用光沢紙の画像鮮明性とインク吸収性とを高いレベルでバランスさせることができる。
【００２１】
本発明に係るインクジェット記録用光沢紙では、前記光沢発現層は、前記結着剤としてシラノール変性ポリビニルアルコールを含有していることが好ましい。前記インクジェット記録用光沢紙のインク吸収性と光沢感とを高いレベルでバランスさせながら、凝固力が強くなるが故に前記光沢発現層の表面強度が増し、前記インクジェット記録用光沢紙の耐擦過性がより優れる。
【００２２】
本発明に係るインクジェット記録用光沢紙では、前記光沢発現層は、前記結着剤としてカチオン性アクリル樹脂を含有していることが好ましい。カチオン性アクリル樹脂は、透明性が高いため、前記光沢発現層の透明性を損ないにくく、画像鮮明性が良好になり、耐光性に優れるため前記インクジェット記録用光沢紙の保存性を悪化させにくいという効果も得られる。
【００２３】
本発明に係るインクジェット記録用光沢紙では、前記カチオン性アクリル樹脂は、カチオン性アクリルシリコーン樹脂であることが好ましい。カチオン性アクリルシリコーン樹脂がドラム密着性に優れるため、前記インクジェット記録用光沢紙は、高光沢感が有り、かつ、耐擦過性がより優れる。
【００２４】
本発明に係るインクジェット記録用光沢紙では、前記光沢発現層の前記結着剤の含有量は、前記光沢発現層に含有される前記顔料１００質量部に対して５〜３０質量部であることが好ましい。前記インクジェット記録用光沢紙の画質をより高くできる。
【００２５】
本発明に係るインクジェット記録用光沢紙では、前記光沢発現層は、前記キャストコート法の凝固法で形成され、凝固剤としてホウ素化合物を含有していることが好ましい。前記インクジェット記録用光沢紙は、より均一な光沢感を得ることができる。
【発明の効果】
【００２６】
上述したように、本発明に係るインクジェット記録用光沢紙は、非常に良好な光沢感、インク吸収性及び耐擦過性を高いレベルでバランスさせながら、良好な発色性を有する。本発明に係るインクジェット記録用光沢紙は、紙を基材としていることから、フィルム層を有する印画紙基材に比べ製造コストも低く、廃棄する場合には、リサイクル可能であり資源の有効利用という観点からも好ましい。
【発明を実施するための最良の形態】
【００２７】
以下、本発明について詳細に説明するが、本発明はこれらの記載に限定して解釈されない。
【００２８】
本実施形態に係るインクジェット記録用光沢紙は、基材の少なくとも片面に１層以上のインク受容層が設けられ、インク受容層上に顔料及び結着剤を主成分とする光沢発現層が設けられ、光沢発現層の表面の写像性（ＪＩＳ  Ｈ８６８６−２：１９９９「アルミニウム及びアルミニウム合金の陽極酸化皮膜の写像性試験方法−第２部：機器測定法」）が５５％以上であるインクジェット記録用光沢紙であって、光沢発現層は、θ−アルミナ又はγ−アルミナの少なくともいずれか一方とシリカの表面がアルミナによって修飾されているアルミナ修飾シリカとを顔料として含有し、かつ、ジルコニウム化合物を含有している。
【００２９】
（光沢発現層の構成）
通常、キャストコート法によるインクジェット記録用光沢紙の光沢発現層の顔料としては、球状コロイダルシリカを使用することが一般的である。球状コロイダルシリカは、表面強度が強くなる傾向があるため耐擦過性は強くなるが、インク吸収性が比較的悪いために光沢感とインク吸収性とを高いレベルでバランスさせることが非常に困難である。また、非球状コロイダルシリカとしてパ−ルネックレス状のコロイダルシリカが知られているが、球状コロイダルシリカに比べインク吸収性は良好となるが、光沢感が劣る及び表面強度が弱いという問題がある。
【００３０】
一方、顔料としてアルミナを使用することによってインク吸収性に優れ、かつ、染料インク及び顔料インクの発色性に優れ、かつ、光沢感にも優れているインクジェット記録用光沢紙を得ることはできる。だが、前記したように傷が付きやすく、耐擦過性についてはコロイダルシリカと比較してもかなりのレベルで劣るため、印字品質、光沢感及び耐擦過性を高いレベルで維持するのが非常に困難である。本実施形態における光沢発現層は、θ−アルミナ又はγ−アルミナの少なくともいずれか一方とシリカの表面がアルミナによって修飾されているアルミナ修飾シリカとを顔料として含有し、かつ、ジルコニウム化合物を含有していることが特徴である。ここで、光沢発現層は、θ−アルミナ及びγ−アルミナの両方を顔料として含有しても良い。これによって、印字品質、光沢感及び耐擦過性を高いレベルで維持することが可能となる。
【００３１】
本実施形態で用いるθ−アルミナ及び／又はγ−アルミナは、微粒子であって、粒径が１０ｎｍ〜１μｍであることが好ましく、５０ｎｍ〜５００ｎｍであることがより好ましい。このアルミナのＢＥＴ比表面積が５０〜２２０ｍ２／ｇであることが好ましく、５５〜１５０ｍ２／ｇであることがより好ましい。光沢発現層の光沢面の耐擦過性、その表面の光沢感及びインク吸収性をより高いレベルでバランスさせることができる。アルミナのＢＥＴ比表面積が５０ｍ２／ｇ未満であると耐擦過性が向上するが、インク吸収性が悪化する傾向にある。一方、アルミナのＢＥＴ比表面積が２２０ｍ２／ｇを超えるとインク吸収性が向上するが、耐擦過性が悪化していく虞がある。また、θ−アルミナ又はγ−アルミナ以外の結晶構造を有するアルミナを使用した場合は、インク吸収性と光沢面の耐擦過性とを両立させることが困難となる。
【００３２】
本実施形態で用いるθ−アルミナ又はγ−アルミナは、いかなる方法によって得られたものであっても良い。また、θ−アルミナ及びγ−アルミナの「θ及びγ」は、アルミナの結晶形を意味しており、Ｘ線回折測定によって判定できる。
【００３３】
また、本実施形態における光沢発現層は、シリカの表面がアルミナによって修飾されているアルミナ修飾シリカを含有していることが必要不可欠である。本実施形態で用いるアルミナ修飾シリカは、いかなる方法によって得られても良い。本実施形態に係るインクジェット記録用光沢紙では、θ−アルミナ又はγ−アルミナの少なくともいずれか一方とアルミナ修飾シリカとを併用することによって、光沢発現層の表面強度が強くなり、かつ、光沢面の摩擦係数が減少する。これらの効果によって、光沢面の耐擦過性が向上する。本実施形態に係るインクジェット記録用光沢紙では、シリカの表面を修飾しているアルミナの含有量は、シリカに対して１×１０−４〜２０質量％であることが好ましく、１×１０−２〜５質量％であることがより好ましい。このような範囲で、上述の特性がより強く得られる。
【００３４】
また、本実施形態における光沢発現層には、θ−アルミナ又はγ−アルミナの少なくともいずれか一方及びアルミナ修飾シリカの他に公知の顔料１種以上を適宜選定して使用することもできる。本実施形態に係るインクジェット記録用光沢紙では、光沢発現層は、顔料として気相法シリカをさらに含有していることが好ましい。インクジェット記録用光沢紙の画像鮮明性とインク吸収性とを高いレベルでバランスさせることができる。また、上記以外の顔料としては、例えば、沈降法シリカ、ゲル法シリカ、擬ベーマイト、α−アルミナ、β−アルミナ、σ−アルミナ、球状コロイダルシリカ、パ−ルネックレス状コロイダルシリカ又は複数個の粒子がランダムに凝集した形状を持つコロイダルシリカがある。
【００３５】
また、本実施形態における光沢発現層は、ジルコニウム化合物を含有していることが必要不可欠である。このジルコニウム化合物は、架橋剤としての役割を為す。光沢発現層がジルコニウム化合物を含有していることによって、無機微粒子と結着剤の架橋効果による結合が強くなり表面強度が向上する。
【００３６】
本実施形態に係るインクジェット記録用光沢紙では、光沢発現層は、ジルコニウム化合物として硝酸ジルコニウム、酢酸ジルコニウム又はヒドロキシ塩化ジルコニウムのいずれか１種或いはこれら２種以上の混合物を含有していることが好ましい。光沢発現層の表面強度が向上し、本実施形態に係るインクジェット記録用光沢紙の耐擦過性がより優れる。また、これらを主成分とする薬剤も、本実施形態で好ましく用いられる。上記以外のジルコニウム化合物としては、例えば、炭酸ジルコニウムアンモニウム、炭酸ジルコニウムカリウム、リン酸ジルコニウム、リン酸ナトリウムジルコニウム、硫酸ジルコニウム又は酸塩化ジルコニウムがあり、これらのうちの一種を単独で使用又は二種以上を併用しても良い。
【００３７】
本実施形態に係るインクジェット記録用光沢紙では、ジルコニウム化合物の含有量は、光沢発現層に含有される顔料１００質量部に対してＺｒＯ２換算で０．０１〜２０質量部であることが好ましく、０．１〜５質量部であることがより好ましい。光沢発現層の表面強度が向上し、インクジェット記録用光沢紙の耐擦過性がより優れる。ジルコニウム化合物の含有量が、０．０１質量部未満では耐擦過性の改善効果に乏しく、２０質量部を超える部数ではインク吸収性に弊害をもたらす虞がある。
【００３８】
また、本実施形態に係るインクジェット記録用光沢紙では、光沢発現層は、結着剤としてシラノール変性ポリビニルアルコールを含有していることが好ましい。シラノール変性ポリビニルアルコールは、無機物に対する接着性が極めて高いため、インク吸収性と光沢感とを高いレベルでバランスさせながら、凝固力も強いために表面強度を高くすることが可能となる。シラノール変性ポリビニルアルコールの変性度及び重合度は、適宜選択することができる。
【００３９】
本実施形態に係るインクジェット記録用光沢紙では、光沢発現層は、結着剤としてカチオン性アクリル樹脂を含有していることが好ましい。カチオン性アクリル樹脂は、キャストドラムと塗工層との密着性を高めることによって光沢感を向上させる効果がある。また、カチオン性アクリル樹脂は、透明性が高いため、光沢発現層の透明性を損ないにくく、画像鮮明性が良好になり、耐光性に優れるため本実施形態に係るインクジェット記録用光沢紙の保存性を悪化させにくいという効果も得られる。
【００４０】
また、本実施形態に係るインクジェット記録用光沢紙では、カチオン性アクリル樹脂は、カチオン性アクリルシリコーン樹脂であることが好ましい。カチオン性アクリルシリコーン樹脂が更にドラム密着性に優れるため、本実施形態に係るインクジェット記録用光沢紙は、高光沢感が有り、かつ、耐擦過性がより優れる。
【００４１】
カチオン性アクリルシリコーン樹脂としては、例えば、アクリル酸系重合体とオルガノポリシロキサンとを反応させることによって調整したブロック重合体又はグラフト重合体がある。このオルガノポリシロキサンとしては、−ＯＨ官能基を有する線状重合体があり、下記の化合物がある。
【００４２】
【化１】
2007331302.tif 000002
但し、ｎは、１０〜５０００。
【００４３】
前記したアクリル酸系重合体は、α、β−不飽和酸又はそのエステル等のモノマーを重合反応させて得られた重合体若しくは共重合体である。該α、β−不飽和酸又はそのエステルとしては、例えば、アクリル酸、メタクリル酸、又は、それらのメチルエステル、エチルエステル、ブチルエステル、ステアリルエステル、２−エチルヘキシルエステル、２−ヒドロキシエチルヘキシルエステル又は３−ヒドロキシプロピルエステルがある。また、該α、β−不飽和酸又はそのエステルとともに重合するコモノマーとしては、例えば、マレイン酸、イタコン酸、フマル酸、スチレン、α−メチルスチレン、酢酸ビニル又はプロピオン酸ビニルがある。
【００４４】
さらに、光沢発現層の前記した結着剤と併用できる他の結着剤としては、例えば、ポリビニルアルコール、ポリビニルアセタール、酸化澱粉、エーテル化澱粉、カルボキシメチルセルロース、ヒドロキシエチルセルロース、カゼイン、ゼラチン、大豆タンパク、ポリエチレンイミド系樹脂、ポリビニルピロヒドリン系樹脂、ポリアクリル酸又はその共重合体、無水マレイン酸共重合体、アクリルアミド系樹脂、アクリル酸エステル系樹脂、ポリアミド系樹脂、ポリウレタン系樹脂、ポリエステル系樹脂、ポリビニルブチラール系樹脂、アルキッド樹脂、エポキシ系樹脂、エピクロルヒドリン系樹脂、尿素樹脂、メラミン樹脂、スチレン・ブタジエン共重合体、メチルメタクリレート・ブタジエン共重合体、アクリル酸エステル、メタアクリル酸エステルの重合体又は共重合体等のアクリル系重合体ラテックス類、スチレン・アクリル樹脂、エチレン・酢酸ビニル共重合体等のビニル系重合体ラテックス類の樹脂類がある。
【００４５】
光沢発現層の結着剤の含有量は、記録媒体の印字適性、光沢発現層の強度及び塗工液性を考慮して決定される。本実施形態に係るインクジェット記録用光沢紙では、光沢発現層の結着剤の含有量は、光沢発現層に含有される顔料１００質量部に対して５〜３０質量部であることが好ましく、１０〜２５質量部であることがより好ましい。光沢発現層の結着剤の含有量が、５質量部未満では塗工層の強度が劣り、３０質量部を超えるとインク吸収性に悪影響を及ぼす。
【００４６】
さらに、光沢発現層には、インクジェット記録用インクを定着させるためのカチオン性ポリマー、離型剤、分散剤、増粘剤、防腐剤、消泡剤、着色染料、着色顔料、蛍光増白剤、耐水化剤、レべリング剤、酸化防止剤又は紫外線吸収剤等の添加剤を適宜選定して添加しても良い。
【００４７】
本実施形態における光沢発現層は、エアーナイフコーター、ロールコーター、リバースロールコーター、バーコーター、コンマコーター又はブレードコーター等の公知の塗工機を用いて塗工しても良い。このときの塗工量は、固形分換算で３〜４０ｇ／ｍ２が好ましく、５〜３０ｇ／ｍ２がより好ましい。前記した塗工量が４０ｇ／ｍ２を超えると生産性が劣り、前記した塗工量が３ｇ／ｍ２未満の場合には光沢面が形成しにくくなる。
【００４８】
本実施形態における光沢発現層は、その表面の写像性（ＪＩＳ  Ｈ８６８６−２：１９９９「アルミニウム及びアルミニウム合金の陽極酸化皮膜の写像性試験方法−第２部：機器測定法」）が５５％以上である。上記の写像性を実現するために、本実施形態に係るインクジェット記録用光沢紙では、光沢発現層は、インク受容層上に顔料及び結着剤を含有する塗工液を塗布して塗工層を形成した後、塗工層を加熱された鏡面仕上げの金属面に圧着してなるキャストコート法によって形成されている場合を含む。キャストコート法には、ウエット法、凝固法又はリウエット法が知られており、本実施形態に係るインクジェット記録用光沢紙では、光沢発現層は、キャストコート法の凝固法で形成され、凝固剤としてホウ素化合物を含有していることが好ましい。凝固法においては、塗工層の結着剤と効果的に凝固する凝固剤を選定することが重要であり、さらに好ましいのは、ホウ酸ナトリウム及び／又はホウ酸である。なお、凝固剤にインクを定着させるためのカチオン性ポリマーを添加することも可能である。また、塗工から凝固剤を付与するまでの時間、凝固剤を付与してキャストドラムに到達するまでの時間、キャストドラム温度、圧着する際の圧力、ライン速度を調整することでより光沢度の高い光沢発現層が形成できる。これらの諸条件については、使用する設備、塗工液に応じて最適条件を求めることで適正化する必要がある。
【００４９】
また、キャストコート法による処理の後にマシンカレンダー、ソフトカレンダー又はスーパーカレンダー等のカレンダー処理を行っても良い。また、裏面に水やカール調整剤を塗布したり又は加湿したりしてカール調整を行うこともできる。
【００５０】
（インク受容層の構成）
本実施形態に係るインクジェット記録用光沢紙は、基材上、かつ、光沢発現層の下に１層以上のインク受容層を設ける。インク受容層は、白色顔料と結着剤とから構成される。
【００５１】
インク受容層に用いる顔料は、公知の白色顔料を１種以上含み、例えば、カオリン、タルク、炭酸カルシウム、炭酸マグネシウム、硫酸バリウム、硫酸カルシウム、二酸化チタン、酸化亜鉛、硫酸亜鉛、炭酸亜鉛、珪酸カルシウム、珪酸アルミニウム、珪酸マグネシウム、珪藻土、水酸化アルミニウム、水酸化マグネシウム、サチンホワイト、合成シリカ、コロイダルシリカ又はアルミナ等の白色無機顔料或いはアクリル、スチレン、エチレン、塩化ビニル又はナイロン等の有機顔料がある。
【００５２】
本実施形態で用いるインク受容層の結着剤としては、例えば、ポリビニルアルコール、ポリビニルアセタール、酸化澱粉、エーテル化澱粉、カルボキシメチルセルロース、ヒドロキシエチルセルロース、カゼイン、ゼラチン、大豆タンパク、ポリエチレンイミド系樹脂、ポリビニルピロヒドリン系樹脂、ポリアクリル酸又はその共重合体、無水マレイン酸共重合体、アクリルアミド系樹脂、アクリル酸エステル系樹脂、ポリアミド系樹脂、ポリウレタン系樹脂、ポリエステル系樹脂、ポリビニルブチラール系樹脂、アルキッド樹脂、エポキシ系樹脂、エピクロルヒドリン系樹脂、尿素樹脂、メラミン樹脂、スチレン・ブタジエン共重合体、メチルメタクリレート・ブタジエン共重合体、アクリル酸エステル、メタアクリル酸エステルの重合体又は共重合体等のアクリル系重合体ラテックス類、エチレン・酢酸ビニル共重合体等のビニル系重合体ラテックス類の樹脂類があり、これらのうちの一種を単独で使用又は二種以上を併用しても良い。インク受容層の結着剤の使用量は、記録媒体の印字適性、インク受容層の強度及び塗工液性を考慮して決定される。通常、インク受容層の結着剤は、インク受容層に含有される顔料の重量に対し１〜２００質量％添加することが好ましく、５〜１００質量％添加することがより好ましい。インク受容層の結着剤の添加量が、１質量％未満の場合は、塗工層の強度が劣る。また、２００質量％を超える場合は、インク吸収性に悪影響を及ぼす。
【００５３】
本実施形態において、インク受容層の顔料及び結着剤以外にカチオン性ポリマーを添加することが好ましい。カチオン性ポリマーの作用としては、インク中に使用されている染料中のアニオン成分と反応し水に不溶な塩を形成することから、インクを定着させ、耐水性が向上する。前記したカチオン性ポリマーとしては、例えば、ポリエチレンイミン、エピクロルヒドリン変性ポリアルキルアミン、ポリアミンポリアミドエピクロルヒドリン、ジメチルアミンアンモニアエピクロルヒドリン、ポリビニルベンジルトリメチルアンモニウムハライド、ポリジアクリルジメチルアンモニウムハライド、ポリジメチルアミノエチルメタクリレ−ト塩酸塩、ポリビニルピリジウムハライド、カチオン性ポリアクリルアミド、カチオン性ポリスチレン共重合体、ジアリルジメチルアンモニウムクロライド重合物、ジアリルジメチルアンモニウムクロライド二酸化硫黄共重合物、ジアリルジメチルアンモニウムクロライドアミド共重合物、ジシアンジアミドホルマリン重縮合物、ジシアンジアミドジエチレントリアミン重縮合物、ポリアリルアミン、ポリアリルアミン塩酸塩、ポリアクリルアミド系樹脂、ポリアミドエポキシ樹脂、メラミン樹脂酸コロイド、尿素系樹脂、カチオン変性ポリビニルアルコール、アミノ酸型両性界面活性剤、ベタイン型化合物又はその他第４級アンモニウム塩類又はポリアミンがある。カチオン性ポリマーの添加量は、特に限定されないが、インク受容層に含有される顔料１００質量部に対し１〜５０質量部添加することが好ましく、３〜２０質量部添加することがより好ましい。カチオン性ポリマーの添加量が、１質量部未満の場合は、インク耐水性が劣る。また、５０質量部を超える場合は、インク吸収性に悪影響を及ぼす。
【００５４】
カチオン性ポリマー以外のインク受容層の添加剤として、消泡剤、潤滑剤、分散剤、湿潤剤、蛍光増白剤、着色染料、着色顔料、増粘剤、防腐剤、耐水化剤、紫外線吸収剤又は酸化防止剤を必要に応じて使用しても良い。
【００５５】
本実施形態におけるインク受容層は、エアーナイフコーター、ロールコーター、バーコーター、コンマコーター又はブレードコーター等の公知の塗工機を用いて塗工しても良い。このときの塗工量は、特に限定されないが、固形分換算で３ｇ／ｍ２以上とすることが好ましく、５〜２０ｇ／ｍ２とすることがより好ましい。前記した塗工量が３ｇ／ｍ２未満の場合にはインク吸収性が劣る場合がある。
【００５６】
また、インク受容層を塗工後、一定の平滑性を出すためにスーパーカレンダー、マシンカレンダー又はソフトカレンダー等の公知のカレンダー装置を用いても良い。
【００５７】
（基材の構成）
本実施形態で使用する基材は、例えば、通常の上質紙、中質紙又は白板紙等の紙基材とする。燃料としてリサイクルされる場合を考慮し、塩素含有量の少ない無塩素漂白パルプとして、ＥＣＦ（分子状塩素を使用しない）パルプ及び／又はＴＣＦ（塩素化合物を一切使用しない）パルプを原料パルプとして使用することが好ましい。
【００５８】
キャストコート時における塗工液の過度の浸透を抑えるために、サイズプレスで澱粉又はポリビニルアルコール等の水溶性高分子を塗工した原紙を使用することが好ましい。
【実施例】
【００５９】
以下、実施例を挙げて本発明を更に詳述するが、本発明は、これらの例に限定されるものではない。また、実施例において示す「部」及び「％」は特に明示しない限り固形質量部及び固形質量％を示す。
【００６０】
（実施例１）
酸化澱粉で表面処理した坪量１６０ｇ／ｍ２の上質紙に、合成シリカ（ミズカシルＰ−７８Ａ、水澤化学工業社製）１００質量部、結着剤としてポリビニルアルコール（ＰＶＡ１１７：クラレ社製）１０質量部及びエチレン・酢酸ビニル（ポリゾールＥＶＡ  ＡＤ−６：昭和高分子社製）４０質量部、添加剤としてカチオン性ポリマー（パピオゲンＰ−１０５：センカ社製）３０質量部を用い、固形分１６％の塗工液をエアーナイフコーターで絶乾塗工量１０ｇ／ｍ２となるように塗布し、乾燥してインク受容層を塗工した。次いで、光沢発現層の顔料としてＢＥＴ比表面積５５ｍ２／ｇのアルミナ（ＰＧ−００３、結晶形−γ、θ混合：ＣＡＢＯＴ社製）８０質量部及びアルミナ修飾シリカ（ＶＰ３３７５：日本アエロジル社製）２０質量部と、ジルコニウム化合物として硝酸ジルコニウム（ジルコゾールＺＮ：第一希元素化学工業社製）３部と、結着剤としてポリビニルアルコール（ＰＶＡ４２０：クラレ社製）１０部、添加剤としてカチオン性ポリマー（スミレーズレジン１００１：住友化学社製）１０質量部、離型剤としてポリエチレンエマルジョン（ＳＮコート２８７：サンノプコ社製）１質量部とを用いて固形分２０％の塗工液を得た。この塗工液をエアーナイフコーターで絶乾塗工量１０ｇ／ｍ２となるように塗布し、次いでホウ酸ナトリウム３％水溶液を塗布して凝固処理を行ったのち、得られた光沢発現層の表面が湿潤状態にあるうちに表面温度１００℃のキャストドラムに圧着し、インクジェット記録用光沢紙を作製した。
【００６１】
（実施例２）
光沢発現層の顔料としてＢＥＴ比表面積１５０ｍ２／ｇのアルミナ（ＡＫＰ−Ｇ０１５、結晶形−γ型：住友化学社製）６０質量部及びアルミナ修飾シリカ（ＶＰ３３７５：日本アエロジル社製）４０質量部とした以外は、実施例１に記載した通りの条件でインクジェット記録用光沢紙を作製した。
【００６２】
（実施例３）
光沢発現層の顔料としてＢＥＴ比表面積８０ｍ２／ｇのアルミナ（ＡＫＰ−Ｇ００８、結晶形−θ型：住友化学社製）８０質量部及びアルミナ修飾シリカ（ＶＰ３３７５：日本アエロジル社製）２０質量部とした以外は、実施例１に記載した通りの条件でインクジェット記録用光沢紙を作製した。
【００６３】
（実施例４）
光沢発現層の顔料としてＢＥＴ比表面積２２０ｍ２／ｇのアルミナ（ＴＭ−３００、結晶形−γ型：大明化学工業社製）５０質量部及びアルミナ修飾シリカ（ＶＰ３３７５：日本アエロジル社製）５０質量部とした以外は、実施例１に記載した通りの条件でインクジェット記録用光沢紙を作製した。
【００６４】
（実施例５）
光沢発現層の結着剤として、シラノール変性ポリビニルアルコール（Ｒ−１１３０：クラレ社製）２質量部、ポリビニルアルコール（ＰＶＡ４２０：クラレ社製）５質量部及びカチオン性アクリル樹脂（ビニブラン２５８０：日信化学工業社製）７質量部とした以外は、実施例１に記載した通りの条件でインクジェット記録用光沢紙を作製した。
【００６５】
（実施例６）
光沢発現層の結着剤として、シラノール変性ポリビニルアルコール（Ｒ−１１３０：クラレ社製）２質量部、ポリビニルアルコール（ＰＶＡ４２０：クラレ社製）５質量部及びカチオン性アクリルシリコーン樹脂（アクアブリッド９２２：ダイセル化学工業社製）７質量部とした以外は、実施例１に記載した通りの条件でインクジェット記録用光沢紙を作製した。
【００６６】
（実施例７）
光沢発現層のジルコニウム化合物として、酢酸ジルコニウム（日本軽金属社製）３部とした以外は、実施例１に記載した通りの条件でインクジェット記録用光沢紙を作製した。
【００６７】
（実施例８）
光沢発現層のジルコニウム化合物として、ヒドロキシ塩化ジルコニウム（日本軽金属社製）３部とした以外は、実施例１に記載した通りの条件でインクジェット記録用光沢紙を作製した。
【００６８】
（実施例９）
光沢発現層の顔料として、ＢＥＴ比表面積５５ｍ２／ｇのアルミナ（ＰＧ−００３、結晶形−γ、θ混合：ＣＡＢＯＴ社製）８０質量部及びアルミナ修飾シリカ（Ｓｙｌｏｊｅｔ４００１：グレースデビソン社製）２０質量部とした以外は、実施例１に記載した通りの条件でインクジェット記録用光沢紙を作製した。
【００６９】
（実施例１０）
光沢発現層の顔料として、ＢＥＴ比表面積５５ｍ２／ｇのアルミナ（ＰＧ−００３、結晶形−γ、θ混合：ＣＡＢＯＴ社製）８０質量部及びアルミナ修飾シリカ（シリカドール２０Ｐ：日本化学社製）２０質量部とした以外は、実施例１に記載した通りの条件でインクジェット記録用光沢紙を作製した。
【００７０】
（実施例１１）
光沢発現層の顔料として、ＢＥＴ比表面積５５ｍ２／ｇのアルミナ（ＰＧ−００３、結晶形−γ、θ混合：ＣＡＢＯＴ社製）８０質量部、アルミナ修飾シリカ（ＶＰ３３７５：日本アエロジル社製）１０質量部及び気相法シリカ（アエロジル２００：日本アエロジル社製）１０質量部とした以外は、実施例１に記載した通りの条件でインクジェット記録用光沢紙を作製した。
【００７１】
（比較例１）
光沢発現層の顔料としてＢＥＴ比表面積１０ｍ２／ｇのアルミナ（ＡＫＰ−３０、結晶形−α型：住友化学社製）１００質量部とした以外は、実施例１に記載した通りの条件でインクジェット記録用光沢紙を作製した。
【００７２】
（比較例２）
光沢発現層の顔料としてＢＥＴ比表面積２７５ｍ２／ｇのアルミナ（カタロイド  ＡＰ−１、結晶形−擬べ−マイト型：触媒化成社製）１００質量部とした以外は、実施例１に記載した通りの条件でインクジェット記録用光沢紙を作製した。
【００７３】
（比較例３）
光沢発現層の顔料としてＢＥＴ比表面積２２０ｍ２／ｇのアルミナ（ＴＭ−３００、結晶形−γ型：大明化学工業社製）１００質量部とした以外は、実施例１に記載した通りの条件でインクジェット記録用光沢紙を作製した。
【００７４】
（比較例４）
光沢発現層の顔料としてＢＥＴ比表面積５５ｍ２／ｇのアルミナ（ＰＧ−００３、結晶形−γ、θ混合：ＣＡＢＯＴ社製）１００質量部とした以外は、実施例１に記載した通りの条件でインクジェット記録用光沢紙を作製した。
【００７５】
（比較例５）
光沢発現層のジルコニウム化合物として硝酸ジルコニウム（ジルコゾールＺＮ：第一希元素化学工業社製）を添加しなかったこと以外は、実施例１に記載した通りの条件でインクジェット記録用光沢紙を作製した。
【００７６】
（比較例６）
光沢発現層の顔料としてパールネックレス状コロイダルシリカ（スノーテックスＰＳ−ＭＯ：日産化学工業社製）１００質量部とした以外は、実施例１に記載した通りの条件でインクジェット記録用光沢紙を作製した。
【００７７】
（比較例７）
インク受容層を設けなかったこと以外は、実施例１に記載した通りの条件でインクジェット記録用光沢紙を作製した。
【００７８】
上記インクジェット記録用光沢紙について以下の試験を実施し、結果を表１及び表２に示した。
【００７９】
（画像鮮明性）
ＩＳＯ標準画像（ＩＳＯ／ＪＩＳ−ＳＣＩＤ高精細カラーデジタル標準画像データ、画像の名称：ポートレート、画像の識別番号：Ｎ１）をセイコーエプソン社製インクジェットプリンター「ＰＭ−９００Ｃ」を用いて印字した。印字した画像を目視し、画像鮮明性の評価を行った。
◎：記録画像が非常に鮮明でコントラストがはっきりしており、実用上良好である。
○：記録画像が鮮明でコントラストがはっきりしており、実用上問題ない。
△：記録画像が鮮明であるがコントラストがはっきりしなく、色が沈んでおり、実用上問題がある。
×：記録画像が不鮮明で、色が沈んでおり、実用不可。
【００８０】
（インク吸収性）
セイコーエプソン社製インクジェットプリンター「ＰＭ−９００Ｃ」を用いてＣＭＹＫ及びＲＧＢのベタ（１００％濃度）及び文字を印字した。ベタ部の各色の境界及び文字の滲みの程度を目視し、インク吸収性の評価を行った。
◎：境界がくっきりしてにじみが全く無く、文字が鮮明であり、実用上良好である。
○：境界の滲みが目立たず、文字が鮮明であり、実用上問題ない。
△：境界の滲みが目立ち、文字が不鮮明で、実用上問題がある。
×：境界の滲みがひどく、文字が判別できなくなり、実用不可。
【００８１】
（写像性）
光沢発現層の表面の光沢感を評価するために写像性を測定した。写像性は、ＪＩＳ  Ｈ８６８６−２：１９９９「アルミニウム及びアルミニウム合金の陽極酸化皮膜の写像性試験方法−第２部：機器測定法」に準じて、光学くし巾２ｍｍにて入反射角度６０°とし、写像性測定器（ＩＣＭ−１Ｔ：スガ試験機社製）にて測定し評価した。このとき、写像性が５５％以上であれば、反射した像が鮮明に写り、光沢感に優れており、実用上問題ない。一方、写像性が５５％未満であれば、反射した像が不鮮明に写り、光沢感に劣り、実用上問題がある。
【００８２】
（耐擦過性）
オフセット印刷機（ＬＩＴＨＲＯＮ４０、ＫＯＭＯＲＩ社製）にインクジェット記録用光沢紙を２０枚セットして、８０００枚／時の印刷速度で裏面側の印刷を行った際に発生した光沢発現層の表面の擦り傷の度合いを目視し、耐擦過性の評価を行った。
◎：擦り傷が全く無く良好であり、実用上良好である。
○：擦り傷が僅かに認められるが、実用上問題ない。
△：擦り傷が明らかに認められ、実用上問題がある。
×：擦り傷が著しく認められ、実用不可。
【００８３】
【表１】
2007331302.tif 000003
【００８４】
【表２】
2007331302.tif 000004
【００８５】
（評価結果）
表１及び表２から明らかなように、１層以上のインク受容層上に設けられた光沢発現層がθ−アルミナ又はγ−アルミナの少なくともいずれか一方とシリカの表面がアルミナによって修飾されているアルミナ修飾シリカとを顔料として含有し、かつ、ジルコニウム化合物を含有している実施例１〜１１のインクジェット記録用光沢紙は、比較例１〜７のインクジェット記録用光沢紙に比べて印字品質と光沢感及び耐擦過性に優れていることが判った。